(57)【要約】【課題】樹脂シートの絶縁破壊電圧を向上させることが可能な樹脂組成物を提供する。【解決手段】樹脂組成物は、ポリオレフィン中にフラーレンが分散しており、フラーレンの含有量が０．０００１質量％〜０．１質量％である。また、フラーレンは、ポリスチレンで表面処理されている。【選択図】なし【特許請求の範囲】
【請求項１】
ポリオレフィン中にフラーレンが分散しており、
前記フラーレンの含有量が０．０００１質量％〜０．１質量％であり、
前記フラーレンは、ポリスチレンで表面処理されている樹脂組成物。
【請求項２】
前記ポリオレフィンは、低密度ポリエチレンである請求項１に記載の樹脂組成物。
【請求項３】
前記ポリオレフィンは、架橋されている請求項１または２に記載の樹脂組成物。
【請求項４】
前記フラーレンは、Ｃ６０および／またはＣ７０を含む請求項１から３のいずれか１項に記載の樹脂組成物。
【請求項５】
前記フラーレンは、Ｃ７０より大きい高次のフラーレンを含む請求項１から４のいずれか１項に記載の樹脂組成物。
【請求項６】
請求項１から５のいずれか１項に記載の樹脂組成物が、絶縁層として用いられている電線ケーブル。
【請求項７】
請求項１から５のいずれか１項に記載の樹脂組成物の製造に用いられるマスターバッチであって、
前記ポリオレフィン中にフラーレンが分散しており、
前記フラーレンは、ポリスチレンで表面処理されているマスターバッチ。
【発明の詳細な説明】
【技術分野】
【０００１】
本発明は、樹脂組成物、電線ケーブルおよびマスターバッチに関する。
【背景技術】
【０００２】
従来、低密度ポリエチレン（以下、ＬＤＰＥとする）を架橋した架橋ポリエチレンにフラーレンを添加した樹脂組成物を、電線ケーブルの絶縁層として用いることが提案されている。
【０００３】
特許文献１には、フラーレンは、電圧安定剤として作用し、フラーレンが添加されている樹脂組成物は、フラーレンが添加されていない樹脂組成物に比べて、絶縁特性が向上することが記載されている。
【先行技術文献】
【特許文献】
【０００４】
【特許文献１】国際公開第２０１５／１９７８４２号
【非特許文献】
【０００５】
【非特許文献１】MIKHAIL V. KOROBOV and ALLAN L. SMITH, "SOLUBILITY OF THE FULLERENES", FULLERENES Chemistry, Physics, and Technology, edited by KARL M. KADISH, RODNEY S. RUOFF, pp. 53-89
【発明の概要】
【発明が解決しようとする課題】
【０００６】
しかしながら、ＪＩＳ法Ｃ２１１０−１に準拠した方法により測定される、ＬＤＰＥに対してフラーレンを添加した樹脂組成物を成形した樹脂シートの絶縁破壊電圧は、フラーレンを添加していないバージンのＬＤＰＥを成形した樹脂シートの絶縁破壊電圧よりも、概ね低い値であった（後述の比較例３〜６参照）。
【０００７】
更に、フラーレンの含有量が３質量％である樹脂組成物を成形した樹脂シートは、多くの凝集粒が光学顕微鏡で観察された（図４参照）。
【０００８】
また、樹脂組成物中のフラーレンの含有量に対して、樹脂シートの絶縁破壊電圧の値に顕著な傾向がなく（図２参照）、樹脂シートに多くの凝集粒が観察されたことから、フラーレンの分散状態が悪いため、フラーレンを添加しても、樹脂シートの絶縁破壊電圧が高くならないと推定された。
【０００９】
ここで、フラーレンは、多くの単体炭素がある中で唯一の分子として知られており、フラーレンの大きさは、約１ｎｍであるので、ＬＤＰＥ中に分子状でフラーレンが分散していると、光学顕微鏡では、フラーレンが観察されることはないと考えられる。
【００１０】
また、フラーレンは、溶媒に唯一溶解する炭素の同素体であることが知られている（例えば、非特許文献１参照）。
【００１１】
非特許文献１によると、フラーレンは、芳香族炭化水素には良く溶解し、ハロゲン化炭化水素に少し溶解する。
【００１２】
しかしながら、フラーレンは、飽和炭化水素、アルコールおよびその他の極性溶媒には、ほとんど溶解しない。
【００１３】
このことから、フラーレンは、飽和炭化水素で構成されるＬＤＰＥ中に分散しにくいこと、すなわち、樹脂シート中のフラーレンの分散状態が悪いことが推定される。
【００１４】
一般に、樹脂組成物の絶縁破壊電圧を低下させる要因は残存する微量不純物や気泡などとされている。樹脂シート中のフラーレンの分散状態が悪いと、凝集したフラーレンが微量不純物と同じような役割をし、樹脂シートの絶縁破壊電圧を低くしたと考えられる。また、樹脂シート中のフラーレンの分散状態を良くすると、樹脂シートの絶縁破壊電圧を高くすることができると考えた。
【００１５】
本発明は、上記の課題に鑑みてなされたものであり、樹脂シートの絶縁破壊電圧を向上させることが可能な樹脂組成物を提供することにある。
【課題を解決するための手段】
【００１６】
（１）ポリオレフィン中にフラーレンが分散しており、前記フラーレンの含有量が０．０００１質量％〜０．１質量％であり、前記フラーレンは、ポリスチレンで表面処理されている樹脂組成物。
（２）前記ポリオレフィンは、低密度ポリエチレンである（１）に記載の樹脂組成物。
（３）前記ポリオレフィンは、架橋されている（１）または（２）に記載の樹脂組成物。
（４）前記フラーレンは、Ｃ６０および／またはＣ７０を含む（１）から（３）のいずれか１項に記載の樹脂組成物。
（５）前記フラーレンは、Ｃ７０より大きい高次のフラーレンを含む（１）から（４）のいずれか１項に記載の樹脂組成物。
（６）（１）から（５）のいずれか１項に記載の樹脂組成物が、絶縁層として用いられている電線ケーブル。
（７）（１）から（５）のいずれか１項に記載の樹脂組成物の製造に用いられるマスターバッチであって、前記ポリオレフィン中にフラーレンが分散しており、前記フラーレンは、ポリスチレンで表面処理されているマスターバッチ。
【発明の効果】
【００１７】
本発明によれば、樹脂シートの絶縁破壊電圧を向上させることが可能な樹脂組成物を提供することができる。
【図面の簡単な説明】
【００１８】
【図１】実施例１〜５、比較例１、２の樹脂組成物中のフラーレンの含有量に対する樹脂シートの絶縁破壊電圧の関係を示す図である。
【図２】比較例３〜５のフラーレンの樹脂組成物中のフラーレンの含有量に対する樹脂シートの絶縁破壊電圧の関係を示す図である。
【図３】比較例２の樹脂組成物を成形した樹脂シートの光学顕微鏡写真である。
【図４】比較例６の樹脂組成物を成形した樹脂シートの光学顕微鏡写真である。
【発明を実施するための形態】
【００１９】
以下、本発明の実施形態に係る樹脂組成物について説明する。
【００２０】
本発明の実施形態に係る樹脂組成物は、ポリオレフィン中にフラーレンが分散しており、フラーレンの含有量は、０．０００１質量％〜０．１質量％であり、０．０００３質量％〜０．０３質量％であることがより好ましく、０．００１質量％〜０．０１質量％であることがさらに好ましい。ここで、フラーレンは、ポリスチレンで表面処理されている。これにより、ポリオレフィン中にフラーレンが均一に分散するようになる。
【００２１】
本明細書及び特許請求の範囲において、フラーレンの含有量とは、ポリスチレンを含まないフラーレンのみの含有量を意味する。
【００２２】
ポリオレフィンとしては、例えば、低密度ポリエチレン（ＬＤＰＥ）が用いられる。このとき、ポリオレフィンは、架橋されていてもよい。
【００２３】
尚、本実施形態においては、ＬＤＰＥ以外のポリオレフィンとして、高密度ポリエチレン、中密度ポリエチレン、超低密度ポリエチレン、直鎖状低密度ポリエチレンなどを用いてもよい。
【００２４】
また、表面処理されていないフラーレンは、ポリオレフィン中に分散しにくいので、ポリスチレンで表面処理されているフラーレンが用いられる。
【００２５】
例えば、フラーレンをポリスチレンで表面処理すると、ポリスチレンの有するベンゼン環がフラーレンの側に向き、反対側にアルキル鎖が向く、フラーレン−ポリスチレン複合体を形成する。すなわち、ポリスチレンで表面処理されているフラーレンは、外側にアルキル鎖が向くため、ポリオレフィンとのなじみが良くなる。その結果、ポリスチレンで表面処理されているフラーレンは、ポリオレフィン中に均一に分散しやすくなる。
【００２６】
ここで、フラーレンは、Ｃ６０であってもよいし、Ｃ７０であってもよい。また、フラーレンは、Ｃ７０より大きい高次のフラーレンでもよい。さらに、フラーレンは、それらの混合物であってもよい。
【００２７】
フラーレンは、有機溶媒を燃焼した煤から抽出することができ、Ｃ６０やＣ７０と個々の成分に精製するにしたがって価格が高くなる。このため、煤から抽出した混合物のフラーレンは、比較的安価であり、容易に入手することが可能である。
【００２８】
フラーレンは、電子受容体としての特徴がＣ６０、Ｃ７０、高次のフラーレンの全てに共通した特徴であることから、１種類のフラーレンであってもよいし、複数種のフラーレンの混合物であってもよい。
【００２９】
一方、ポリスチレンは、アルキル鎖にベンゼン環を有する構造であり、非対称な構造であるので、電場に曝されると分極しやすい。
【００３０】
そのため、樹脂組成物中のポリスチレンの含有量が多くなるに従って、樹脂シートの絶縁破壊電圧が低くなる。その結果、フラーレンを添加した樹脂組成物にさらにポリスチレンを添加すると、樹脂シートの絶縁破壊電圧がさらに低くなる（後述の比較例４〜６の樹脂組成物を成形した樹脂シートの絶縁破壊電圧の値よりも低くなる）。また、ポリスチレンを添加した樹脂組成物にさらにフラーレンを添加しても、低くなった絶縁破壊電圧の回復は見込めない（後述の比較例４〜６の樹脂シートの樹脂組成物を成形した樹脂シートの絶縁破壊電圧と同等の値に至らない）。
【００３１】
また、ポリスチレンで表面処理されているフラーレンをＬＤＰＥに過剰に添加すると、ポリスチレンの効果が優勢になり、フラーレンを添加していないバージンのＬＤＰＥ（後述の比較例３）よりも、樹脂シートの絶縁破壊電圧が小さくなる（図１参照）。
【００３２】
一方、ポリスチレンで表面処理されているフラーレンの添加量を次第に少なくすると、樹脂組成物中のフラーレンの含有量が０．００１質量％程度になるまで、樹脂シートの絶縁破壊電圧は、片対数グラフで直線的に大きくなる（図１参照）。
【００３３】
樹脂組成物中のフラーレンの含有量を０．００１質量％程度より更に少なくすると、ポリスチレンの影響は無視できる程度になるが、フラーレンの効果も小さくなり、樹脂シートの絶縁破壊電圧は、直線的に小さくなる（図１参照）。
【００３４】
フラーレンを添加していないバージンのＬＤＰＥよりも樹脂シートの絶縁破壊電圧が大きいのは、樹脂組成物中のフラーレンの含有量が０．０００１質量％〜０．１質量％の範囲である（図１参照）。
【００３５】
そして、フラーレンの含有量が０．００３質量％である樹脂組成物を成形した樹脂シートの絶縁破壊電圧が最大値となった（図１参照）。
【００３６】
尚、フラーレンをポリスチレンで表面処理する方法としては、例えば、ポリスチレンのトルエン溶液と、フラーレンのトルエン溶液とを混合した後、混合液をメタノールに投入して、固形分を分取する方法などを挙げられる。
【００３７】
また、ポリスチレンで表面処理されているフラーレンをポリオレフィン中に分散させる方法としては、特に限定されないが、ポリスチレンで表面処理されているフラーレンとポリオレフィンのペレットをドライブレンドして二軸押出機で混練する方法などが挙げられる。
【００３８】
また、ポリスチレンで表面処理されているフラーレンを高濃度で樹脂組成物に添加しても分散性はよい（図３参照）。このため、ポリスチレンで表面処理されているフラーレンを含み、フラーレンの含有量が０．１質量％を超える樹脂組成物としての、マスターバッチをあらかじめ作製し、マスターバッチをポリオレフィンのペレットで希釈した後、混練して、樹脂組成物としてもよい。
【００３９】
樹脂組成物およびマスターバッチの形態としては、特に限定されないが、ペレット等が挙げられる。
【００４０】
樹脂組成物の用途としては、特に限定されないが、電線ケーブルの絶縁層等が挙げられる。
【実施例】
【００４１】
以下に、本発明の実施例を示す。
【００４２】
［実施例１］
（ポリスチレンで表面処理されているフラーレンの作製）
数平均分子量約２０万のポリスチレンであるディックスチレンＣＲ−２６００（ＤＩＣ社製）と、Ｃ６０６１質量％、Ｃ７０２８質量％、Ｃ７０より大きい高次のフラーレン１１質量％を含有するフラーレン混合物ナノムミックス（フロンティアカーボン社製）を、トルエン（関東化学社製）に、それぞれ溶解させて、ポリスチレンの１質量％溶液およびフラーレン混合物の０．２５質量％溶液を作製した。
【００４３】
それぞれの溶液を混合して混合液を作製した。混合液の５倍以上の体積のメタノール（純正化学社製）に混合液を投入した後、孔径０．１μｍのメンブランフィルターでろ過した。
【００４４】
濾別されたケーキを約７０℃の真空乾燥機で乾燥させ、乾燥後の固形物を解砕した。得られた解砕物、すなわち、ポリスチレンで表面処理されているフラーレン中のフラーレンの含有量が約２０質量％であった。これは、フラーレンの表面をポリスチレンが十分覆う量であると考えられる。
【００４５】
この根拠を以下に説明する。
【００４６】
数平均分子量約２０万のポリスチレンは、分子量９９のスチレンユニットを約２０００個有し、スチレンユニットは、ベンゼン環を１個有する。Ｃ６０は、二十面体であり、１つの面をベンゼン環１個で覆うと、１分子のＣ６０につき、スチレンユニットが２０個必要となる。このため、約２０００個のスチレンユニット、すなわち、数平均分子量約２０万のポリスチレン１個で完全に覆うことができるＣ６０は約１００個となる。Ｃ６０の分子量は７２０であるので、数平均分子量約２０万のポリスチレン約２０万質量部で完全に覆うことができるＣ６０は７．２万質量部となる。その結果、数平均分子量約２０万のポリスチレンで表面処理されているＣ６０中のＣ６０の含有量は、
７．２万／（７．２万＋２０万）×１００＝２６質量％
となる。
【００４７】
Ｃ７０は、３７面体であるので、Ｃ６０と同様に計算すると、数平均分子量約２０万のポリスチレンで表面処理されているＣ７０中のＣ７０の含有量は、１８質量％となる。さらに高次フラーレンについても同様である。
【００４８】
（樹脂組成物の作製）
まず、ポリスチレンで表面処理されているフラーレンと、ＬＤＰＥであるノバテックＬＤ  ＺＦ３３（日本ポリエチレン社製）をドライブレンドし、混合物を作製した。このとき、ポリスチレンで表面処理されているフラーレンの添加量を調整して、混合物中のフラーレンの含有量を０．０００３質量％とした。
【００４９】
次に、Ｌ／Ｄ＝３０の二軸押出機ＫＺＷ１５−３０ＭＧ（テクノベル社製）に混合物を投入して混練し、樹脂組成物（ペレット）を作製した。
【００５０】
このとき、絶縁破壊電圧は、微量なコンタミが影響するので、混合物を混練する前に、二軸押出機を分解掃除した後、バージンのポリエチレンを６０分間流して、クリーンな状態で混合物を混練した。
【００５１】
また、樹脂の劣化を防止するために、アルゴンガスをパージしながら、混合物を混練した。
【００５２】
（実施例２〜５）
樹脂組成物を作製する際に、混合物中のフラーレンの含有量を、それぞれ０．００１質量％、０．００３質量％、０．０３質量％、０．１質量％に変更した以外は、実施例１と同様にして、樹脂組成物を作製した。
【００５３】
（比較例１、２）
樹脂組成物を作製する際に、混合物中のフラーレンの含有量を、それぞれ０．３質量％、３．０質量％に変更した以外は、実施例１と同様にして、樹脂組成物を作製した。
【００５４】
（比較例３）
樹脂組成物を作製する際に、ポリスチレンで表面処理されているフラーレンを用いず、以外は、実施例１と同様にして、樹脂組成物を作製した。
【００５５】
（比較例４〜６）
樹脂組成物を作製する際に、ポリスチレンで表面処理されているフラーレンの代わりに、表面処理されていないフラーレンとして、フラーレン混合物ナノムミックス（フロンティアカーボン社製）を用いた以外は、それぞれ実施例４、５、比較例１と同様にして、樹脂組成物を作製した。
【００５６】
（樹脂シートの作製）
樹脂組成物（ペレット）を７０℃の熱風乾燥器で３時間乾燥させた後、１５０ｍｍ×１５０ｍｍ×１ｍｍの枠にペレットを配置して、１６０℃でプレス成形し、樹脂シートを作製した。
【００５７】
（絶縁破壊電圧）
まず、絶縁破壊電圧を測定する予定の個所の樹脂シートの厚みを測定した。次に、樹脂シートをシリコン油浴中に入れて、樹脂シートの厚み方向から上下に直径２５ｍｍの電極で挟み、絶縁破壊電圧を測定した。
【００５８】
ここで、絶縁破壊電圧の測定方法は、ＪＩＳ法のＣ２１１０−１に準拠し、２０秒段階法で絶縁破壊電圧を測定した。具体的には、所定の電圧で２０秒間絶縁破壊されなければ、昇圧するステップを繰り返し、絶縁破壊される前に設定した電圧を絶縁破壊電圧とした。
【００５９】
なお、２０ｋＶまでは１ｋＶずつ昇圧し、２０ｋＶ以降は２ｋＶずつ昇圧した。
【００６０】
また、絶縁破壊試験装置ＹＳＴ−２４３−１００ＲＨ０（ヤマヨ試験器社製）で絶縁破壊電圧を測定した。
【００６１】
さらに、絶縁破壊電圧を測定する雰囲気を２３±２℃、５０±５％ＲＨとした。
【００６２】
表１に、樹脂シートの絶縁破壊電圧の測定結果を示す。
【００６３】
【表１】
2018104549.tif 000002
【００６４】
表１から、実施例１〜５の樹脂組成物を成形した樹脂シートは、絶縁破壊電圧が高いことがわかる。
【００６５】
これに対して、比較例１〜３の樹脂組成物は、フラーレンの含有量が、それぞれ０．３、３、０質量％であるため、樹脂シートの絶縁破壊電圧が低い。
【００６６】
また、比較例４〜６の樹脂組成物は、フラーレンが表面処理されていないため、樹脂シートの絶縁破壊電圧が低い。
【００６７】
図１に、実施例１〜５、比較例１、２の樹脂組成物中のフラーレンの含有量に対する樹脂シートの絶縁破壊電圧の関係を示す。
【００６８】
図２に、比較例３〜５の樹脂組成物中のフラーレンの含有量に対する樹脂シートの絶縁破壊電圧の関係を示す。
【００６９】
（フラーレンの分散性）
樹脂組成物（ペレット）を１６０℃でプレス成形して、厚さ１００μｍの樹脂シートを作製し、樹脂シートの表面を光学顕微鏡で観察し、フラーレンの分散性を評価した。
【００７０】
図３に、比較例２の樹脂組成物を成形した樹脂シートの光学顕微鏡写真を示す。
【００７１】
図３から、ポリスチレンで表面処理されているフラーレンの凝集粒がほとんど形成されておらず、ポリスチレンで表面処理されているフラーレンは、分散性が良好であることがわかる。
【００７２】
図４に、比較例６の樹脂組成物を成形した樹脂シートの光学顕微鏡写真を示す。
【００７３】
図４から、表面処理されていないフラーレンの多くの凝集粒が形成されており、表面処理されていないフラーレンは、分散性は悪いことがわかる。
【図１】
2018104549.tif 000003
【図２】
2018104549.tif 000004
【図３】
2018104549.tif 000005
【図４】
2018104549.tif 000006